"メタアクリル酸および式I:R-EO-PO-R’I[-EOおよびPOは、エチレンオキシドおよびプロピレンオキシドをそれぞれを表し、-Rは、重合可能な不飽和官能を表し、-R’は、水素または1から4個の炭素原子を有するアルキル基を表し、より好ましくは水素を表す。]を有する少なくとも1種のアルコキシ-またはヒドロキシ-ポリアルキレングリコールマクロモノマーの反応を実施して、アルコキシ-またはヒドロキシ-ポリアルキレングリコール型の側鎖により官能化されたメタアクリル系の櫛型分岐ポリマーの水溶液を製造する方法であって、前記マクロモノマーが-1,000g/モルおよび10,000g/モルの間、より好ましくは2,000および6,000g/モルの間の分子量を示し、-ならびにEO基に関するPO基の質量は、15および95の間、より好ましくは20および90の間、より好ましくは50および90の間であることを特徴とする、方法。連続法、バッチ法または半バッチ法によって、反応を行うことを特徴とする、請求項1に記載の方法。水およびポリマーの総重量に対して、40重量未満、より好ましくは30重量未満、非常により好ましくは20重量未満、極めてより好ましくは10重量未満の水の存在下で、反応を行うことを特徴とする、請求項1または2に記載の方法。水およびポリマーの総重量に対して、60重量を超える水の存在下で反応を行い、ならびに反応の後には、乾燥状態の櫛型分岐ポリマーとして60重量、より好ましくは70重量、非常により好ましくは80重量、極めてより好ましくは90重量を上回る固形分レベルを得るように、水を廃棄するステップが続くことを特徴とする、請求項1または3の一項に記載の方法。2種類のモノマーの合計質量に対して、各モノマーの重量として、5から30、より好ましくは15から25のメタアクリル酸、および70から90、より好ましくは75から85の式Iを有するマクロモノマーを用いて、前記反応を実施することを特徴とする、請求項1から4の一項に記載の方法。方法が、溶媒複数可および/または界面活性剤複数可を櫛型分岐ポリマー水溶液に添加するステップを含み、前記溶媒複数可および/または界面活性剤複数可の量が、前記溶液の総重量の5重量、より好ましくは2重量、非常により好ましくは1重量を上回らないことを特徴とする、請求項1から5の一項に記載の方法。方法が、水酸化アンモニウムから、または水酸化カルシウムもしくは水酸化マグネシウムおよび/または酸化カルシウムもしくは酸化マグネシウムから、または水酸化ナトリウム、水酸化カリウム、もしくは水酸化リチウムから、またはステアリルアミン、エタノールアミンモノ-、ジ-、トリエタノールアミン、モノ-およびジエチルアミン、シクロヘキシルアミン、メチルシクロヘキシルアミン、アミノ-メチル-プロパノール、モルホリンから選択される1種以上の薬剤によりポリマーを完全にまたは部分的に中和するステップを含むこと、ならびに好ましくは中和剤が水酸化ナトリウムであることを特徴とする、請求項1から6の一項に記載の方法。1種以上の極性溶媒、より好ましくは水、メタノール、エタノール、プロパノール、イソプロパノール、ブタノール、アセトン、テトラヒドロフランおよびこれらの混合物から構成される群に属する1種以上の極性溶媒により、静的または動的方法を用いて、ポリマーを複数の相に分離するステップを含むことを特徴とする、請求項1から7の一項に記載の方法。請求項1から8の一項に記載の方法における、前記方法により製造される櫛型分岐ポリマー水溶液の流動性を改善する機能を有する薬剤としての、式Iを有するマクロモノマーの使用。メタアクリル酸および式I:R-EO-PO-R’I[-EOおよびPOは、エチレンオキシドおよびプロピレンオキシドをそれぞれ表し、-Rは、重合可能な不飽和官能を表し、-R’は、水素または1から4個の炭素原子を有するアルキル基を表し、より好ましくは水素を表す。]を有するアルコキシ-またはヒドロキシ-ポリアルキレングリコールマクロモノマーから構成される乾燥状態の櫛型分岐ポリマーとして、60重量、より好ましくは70重量、非常により好ましくは80重量、極めてより好ましくは90重量を上回る固形分を有する水溶液であって、前記マクロモノマーが-1,000g/モルおよび10,000g/モルの間、より好ましくは2,000および6,000g/モルの間の分子量を示し、-ならびにEO基およびPO基に関するPO基の質量は、15および95の間、より好ましくは20および90の間、より好ましくは50および90の間であることを特徴とする、水溶液。溶液に含有されるポリマーが、2種類のモノマーの合計質量に対する各モノマーの重量として、5から30、より好ましくは15から25のメタアクリル酸、および70から90、より好ましくは75から85の式Iを有するマクロモノマーを含むことを特徴とする、請求項10に記載の溶液。総重量に対して、溶媒複数可および/または界面活性剤を最大5重量、より好ましくは2重量、より好ましくは1重量含有し得ることを特徴とする、請求項10または11に記載の溶液。前記方法が、水酸化アンモニウムから、または水酸化カルシウムもしくは水酸化マグネシウムおよび/もしくは酸化カルシウムもしくは酸化マグネシウムから、または水酸化ナトリウム、水酸化カリウム、もしくは水酸化リチウムから、またはステアリルアミン、エタノールアミンモノ-、ジ-、トリエタノールアミン、モノ-およびジエチルアミン、シクロヘキシルアミン、メチルシクロヘキシルアミン、アミノ-メチル-プロパノール、モルホリンから選択される1種以上の薬剤により櫛型分岐ポリマーを完全にまたは部分的に中和するステップを含むこと、ならびにより好ましくは中和剤が水酸化ナトリウムであることを特徴とする、請求項10から12の一項に記載の溶液。請求項10から13の一項に記載の櫛型分岐ポリマー水溶液の、水硬結合剤ベースの組成物における可塑化剤としての使用。請求項10から13の一項に記載の櫛型分岐ポリマー水溶液を含有する、水硬結合剤ベースの組成物。現在のところ、界面活性剤または溶媒を導入せずに、またはそれらの量を顕著に低減しつつ、市販上非常に有利である固形分レベル、特に溶液の総重量の60またはさらには80またはさらには95を超える固形分レベルを前提としたときに、加工性を有するのに十分に液状である櫛型分岐ポリマー溶液の製造方法は知られていない。量の低減とは、櫛型分岐ポリマー配合物の総重量の5、より好ましくは2、最も好ましくは1未満である溶媒または界面活性剤の質量を意味する。このような事情に鑑みて、本出願者は、アルコキシ-またはヒドロキシ-ポリアルキレングリコール型の側鎖により官能化されたメタアクリル系の櫛型分岐ポリマーの水溶液の製造方法における、ならびに前記溶液の流動性を改善する機能を有する薬剤としての、式I:R-EO-PO-R’I[-EOおよびPOは、エチレンオキシドおよびプロピレンオキシドをそれぞれ表し、-Rは、重合可能な不飽和官能を表し、-R’は、水素または1から4個の炭素原子を有するアルキル基を表し、より好ましくは水素を表す。]を有する少なくとも1種のアルコキシ-またはヒドロキシ-ポリアルキレングリコールポリマーの使用を開発し、前記マクロモノマーが-1,000g/モルおよび10,000g/モルの間、より好ましくは2,000および6,000g/モルの間の分子量を示し、-ならびにEO基に関するPO基の質量が、15および95の間、より好ましくは20および90の間、より好ましくは50および90の間であることを特徴とする。驚くべきことに、最新技術において開示も示唆もなかったが、プロピレンオキシド単位のレベルを特定の選択により、先行技術の櫛型分岐ポリマー溶液と比較してポンプ送液性および加工性において改善を示す櫛型分岐ポリマー溶液が得られる。具体的に記載すれば、式Iを有するモノマーが所与の分子量を有する場合、上記範囲でプロピレンオキシドレベルを選択することの十分な利益が証明される。プロピレンオキシドを質量としてかなりの分量で添加した場合、また式Iを有するモノマーが特定の分子量を有する場合、完全に許容される加工性を保持しつつ、固形分が水溶液の重量の95を上回る水溶液の製造が実現可能である25°Cおよび1分間当たり100回転で、水溶液のBrookfield商標の粘度により測定される。。さらに、かかる生成物の可塑化力は変化しない。さらに、本発明の第1の目的は、アルコキシ-またはヒドロキシ-ポリアルキレングリコール型の側鎖により官能化されたメタアクリル系の櫛型分岐ポリマーの水溶液の製造方法における、前記溶液の流動性を改善する機能を有する薬剤としての、式I:R-EO-PO-R’I[-EOおよびPOは、エチレンオキシドおよびプロピレンオキシドをそれぞれ表し、-Rは、重合可能な不飽和官能を表し、-R’は、水素または1から4個の炭素原子を有するアルキル基を表し、より好ましくは水素を表す。]を有する少なくとも1種のアルコキシ-またはヒドロキシ-ポリアルキレングリコールマクロモノマーであって、-1,000g/モルおよび10,000g/モルの間、より好ましくは2,000および6,000g/モルの間の分子量を示し、-ならびにEO基の関するPO基の質量が、15および95の間、より好ましくは20および90の間、より好ましくは50および90の間であることを特徴とするマクロモノマーの使用からなる。EOおよびPOの構造は、ランダム分布およびブロック分布の両方を意味することを明記する。櫛型分岐ポリマー水溶液の製造方法における本使用は、前記方法は、メタアクリル酸と上記式Iを有する少なくとも1種のモノマーとを反応させることをさらに特徴とする。櫛型分岐ポリマー水溶液の製造方法におけるこの使用は、上記反応を、連続法、バッチ法または半バッチ法これらの方法は、文献EP1,218,427で特に説明されている。によって行うことをさらに特徴とする。第1の変形形態によれば、反応は、水およびポリマーの総重量に対して、40重量未満、より好ましくは30重量未満、最も好ましくは20重量未満、極めてより好ましくは10重量未満の水の存在下で行う。第2の変形形態によれば、水およびポリマーの総重量に対して、60重量を超える水の存在下で反応を行い、この反応後には乾燥状態の櫛型分岐ポリマーとして60重量、より好ましくは70重量、最も好ましくは80重量、極めてより好ましくは90重量を上回る固形分レベルを得るように、水を廃棄するステップが続く。この使用は、2種類のモノマーの合計質量に対するモノマーの重量として、5から30、より好ましくは15から25のメタアクリル酸、および70から90、より好ましくは75から85の式Iを有するマクロモノマーを用いて上記反応を実施することをさらに特徴とする。櫛型分岐ポリマーの水溶液の製造方法におけるこの使用は、前記方法が、溶媒複数可および/または界面活性剤複数可を櫛型分岐ポリマー水溶液に添加するステップを含み、前記溶媒複数可および/または界面活性剤複数可の量が、前記溶液の総重量の5重量、より好ましくは2重量、最も好ましくは1重量を上回らないことをさらに特徴とする。櫛型分岐ポリマーの水溶液の製造方法におけるこの使用は、前記方法が、水酸化アンモニウムから、または水酸化カルシウムもしくは水酸化マグネシウムおよび/もしくは酸化カルシウムもしくは酸化マグネシウムから、または水酸化ナトリウム、水酸化カリウム、もしくは水酸化リチウムから、またはステアリルアミン、エタノールアミンモノ-、ジ-、トリエタノールアミン、モノ-およびジエチルアミン、シクロヘキシルアミン、メチルシクロヘキシルアミン、アミノ-メチル-プロパノール、モルホリンから選択される1種以上の薬剤によりポリマーを完全にまたは部分的に中和するステップを含むこと、より好ましくは当該中和剤が水酸化ナトリウムであることをさらに特徴とする。櫛型分岐ポリマーの製造方法におけるマクロモノマーのこの使用は、前記方法が、1種以上の極性溶媒、より好ましくは水、メタノール、エタノール、プロパノール、イソプロパノール、ブタノール、アセトン、テトラヒドロフランおよびこれらの混合物から構成される群に属する極性溶媒により、静的または動的方法を用いて、ポリマーを複数の相に分離するステップを含むことをさらに特徴とする。本発明の別の目的は、メタアクリル酸および式I:R-EO-PO-R’I[-EOおよびPOは、エチレンオキシドおよびプロピレンオキシドをそれぞれ表し、-Rは、重合可能な不飽和官能を表し、-R’は、水素または1から4個の炭素原子を有するアルキル基を表し、より好ましくは水素を表す。]を有するアルコキシ-またはヒドロキシ-ポリアルキレングリコールマクロモノマーから構成される、乾燥状態の櫛型分岐ポリマーとして60重量、より好ましくは70重量、最も好ましくは80重量、極めてより好ましくは90重量を上回る固形分を有する水溶液であって、前記マクロモノマーが-1,000g/モルおよび10,000g/モルの間、より好ましくは2,000および6,000g/モルの間の分子量を示し、-ならびにEO基に関するPO基の質量が、15および95の間、より好ましくは20および90の間、より好ましくは50および90の間であることを特徴とする水溶液からなる。本溶液は、当該溶液に含有されるポリマーが、2種類のモノマーの合計質量に対する各モノマーの重量として、5から30、より好ましくは15から25のメタアクリル酸、および70から90、より好ましくは75から85の式Iを有するマクロモノマーを含むことをさらに特徴とする。本溶液は、総重量に対して、溶媒複数可および/または界面活性剤を最大5重量、より好ましくは2重量、より好ましくは1重量含有し得ることをさらに特徴とする。本溶液は、当該溶液に含有される櫛型分岐ポリマーが、水酸化アンモニウムから、または水酸化カルシウムもしくは水酸化マグネシウムおよび/もしくは酸化カルシウムもしくは酸化マグネシウムから、または水酸化ナトリウム、水酸化カリウム、もしくは水酸化リチウムから、またはステアリルアミン、エタノールアミンモノ-、ジ-、トリエタノールアミン、モノ-およびジエチルアミン、シクロヘキシルアミン、メチルシクロヘキシルアミン、アミノ-メチル-プロパノール、モルホリンから選択される1種以上の薬剤により完全にまたは部分的に中和され得ること、より好ましくは当該中和剤が水酸化ナトリウムであることをさらに特徴とする。本発明の別の目的は、櫛型分岐ポリマーの上記水溶液の、水硬結合剤ベースの組成物における可塑化剤としての使用からなる。本発明の最後の目的は、櫛型分岐ポリマーの上記水溶液を含有する、水硬結合剤ベースの組成物からなる。[実施例1]本実施例は、本発明および当技術分野よる櫛型分岐ポリマーの水溶液について説明する。機械的撹拌装置、熱制御システムおよび温度計を備えた1Lのガラス製反応器内に、下記のものを添加する:-モル質量が3000g/モルに等しく、式I式中、Rがメタクリレート官能であり、R’が水素であり、エチレンオキシドおよびプロピレンオキシドの総質量に対するエチレンオキシドのが70質量である。を有するモノマー740グラム;-メタクリル酸水溶液70グラム90質量。混合物は、かき混ぜながら54°Cに加熱し、下記のものを溶液に注入する:-DMDO、3.75グラム;-過硫酸アンモニウム、3.2グラムおよび水、6グラム。媒体の温度は、20分間のうちに73°Cまで徐々に上昇する。媒体を、65°Cで3時間加熱し、次に全体を25°Cまで冷却する。この合成は、試験番号7による生成物の製造に相当する。試験1、3から14、15から17によるすべての生成物の合成を、同一の方法で実施する。試験番号2は、BASF商標社より販売されている市販製品Melflux商標2500に相当する。試験番号15は、KAO商標社より販売されている市販製品Mighty商標21ESに相当する。表1に、合成の特性を全て示す。特に、-触媒系DMDO=ジメチルジオキシラン、AZDN=アゾ-ビス-イソブチロニトリル、PerNH4=過硫酸アンモニウムであり、数字は、関係するモノマーの総質量に対する各触媒の質量を表す。を用い;-AMAは、メタクリル酸の質量を表し;-Mwポリマーは、製造されたポリマーの分子質量を表し;-MwモノIは、式Iを有する使用対象モノマーの分子質量を表し;-R’モノIは、前記式Iに記載されている通りの意味を有し;-POモノIは、式Iを有するモノマーに含有されるエチレンオキシドおよびプロピレンオキシドの総質量に対するプロピレンオキシドの質量を表す。表2は、各試験INは本発明に関し、OIは本発明において特許請求しないものに関する。について、1分間当たり100回転、25°Cで測定された、各ポリマー溶液のBrookfield商標粘度値を、水を蒸発させることにより変化させたそのセル内容量に応じて表すμ50は、例えばmPa.sで表した前記粘度を表し、有効成分として60重量の固形分に対応する。。したがって、式がIであるモノマーが所与の分子量を有する場合、特許請求の範囲に記載するようなプロピレンオキシド単位のレベルの特定の選択が、最も加工性の高い溶液をもたらすことが観察される。"